(57)【要約】【課題】短波長露光を用いても、シミ、色むら、剥離を生ずることなく、良好なパターン精度で微細なパターン加工が可能であり、膜厚が薄くても十分な着色濃度を持ち、色分離に優れた分光特性を持つカラーフィルターを備え、かつ量産性に優れたカラー固体撮像素子を得る。【解決手段】緑色着色層は、第１の緑色着色層と、第１の緑色着色層よりも面積が狭い第２の緑色着色層とを含む段差のある側端部を持つ二層構成を有し、青色着色層の側端部は、その上端の一部が第１の緑色着色層上に延出した延出部を有するか、あるいは第１の緑色着色層の側端部と接触し、かつ第２の緑色着色層の側端部と間隔をおいて形成されている。【選択図】図２
2006196532.tif 000002
【特許請求の範囲】
【請求項１】
複数の光電変換素子が配置された基板上に、該複数の光電変換素子にそれぞれ対応して互いに隣接して形成された、赤色、緑色、および青色着色層を有するカラーフィルターが設けられたカラー固体撮像素子において、
前記緑色着色層は、該基板上に形成された第１の緑色着色層と、該第１の緑色着色層上に形成され、該第１の緑色着色層の面積よりも狭い面積を有する第２の緑色着色層とを含む段差のある側端部を持つ二層構成を有し、前記青色着色層は、その側端部が該段差のある側端部と接触して形成されることにより、その上端の一部が該第１の緑色着色層上に延出した延出部を有することを特徴とするカラー固体撮像素子。
【請求項２】
複数の光電変換素子が配置された基板上に、該複数の光電変換素子にそれぞれ対応して互いに隣接して形成された、赤色、緑色、および青色着色層を有するカラーフィルターが設けられたカラー固体撮像素子において、
前記緑色着色層は、該基板上に形成された第１の緑色着色層と、該第１の緑色着色層上に形成され、該第１の緑色着色層の面積よりも狭い面積を有する第２の緑色着色層とからなる二層構成を有し、前記青色着色層は、その側端部が該第１の緑色着色層の側端部と接触し、かつ該第２の緑色着色層の側端部と間隔をおいて形成されたことを特徴とするカラー固体撮像素子。
【発明の詳細な説明】
【技術分野】
【０００１】
本発明はカラーフィルターを具備するカラ−固体撮像素子に関するものであり、特にそのカラーフィルターの構造に関するものである。
【背景技術】
【０００２】
デジタルカメラ、カラースキャナー、及びカラーコピー機などに搭載される固体撮像素子は、通常、半導体基板の表層または絶縁基板上に形成された半導体薄膜に形成された複数の光電変換素子を有する。光電変換素子としては例えばＣＣＤ等が用いられ、これら光電変換素子の前面にそれぞれ複数の着色層（例えば赤、青、緑色の着色層）を配列したカラ−フィルターを形成してカラー化を図っている。
【０００３】
カラーフィルターを形成する方法には、顔料分散法、染色法、または染料分散法などがある。これらの方法においてはいずれも原色（赤、青、緑）あるいは補色（シアン、マゼンタ、イエロー）のカラーレジストをリソグラフィによりパターン形成する方式が採用されている。
【０００４】
染料を用いる染色法や染料分散法によって得られたカラーフィルターは、耐熱性や耐光性に問題があることから、一般に、ラインイメージセンサ等に使用される撮像素子のカラーフィルターにおいては、耐熱性や耐光性など信頼性、着色力、色分離に優れる顔料分散法で得られたカラーフィルターを採用している。
【０００５】
近年、カラー固体撮像素子の高密度化および微細化に伴い、これに使用されるカラーフィルターも微細化が要求されている。また、カラーフィルタ形成時の露光精度を向上し得、またデジタルカメラ等のマイクロレンズと受光素子との距離を短くするために、顔料濃度を高くして着色層を薄膜化することが望まれている。
【０００６】
しかしながら、顔料濃度を高くすると、現像時に、顔料が残渣として残ったり、着色層の露光感度が低下し、着色層の硬化が不十分となり、剥離を生じていた。
【０００７】
このことから、着色層として色素蒸着膜を形成する技術を適用し、例えばその着色層側端部にテーパを設けて、着色層側端部を重ねる技術がある（例えば、特許文献１参照）。しかしながら、この技術では着色層のサイズを微細化すると、全面に均一にテーパを形成することが困難となり、シミやむらの原因となり画像が劣化するという問題があった。
【０００８】
また、初めに緑色着色層を形成し、その上に、赤色着色層及び青色着色層をオーバーラップさせる技術がある（例えば、特許文献２参照）。しかしながら、この技術では着色層のサイズを微細化すると、初めに緑色着色層を形成した時点で、青色着色層及び赤色着色層を形成すべき開口が丸みを帯びて、青色着色層及び赤色着色層の形状が悪化するという問題があった。
【０００９】
一方、カラーフィルターの製造工程において使用されるリソグラフィの露光波長もより短波長化している。現在の露光工程においては例えばｉ線（３６５ｎｍ）の使用が一般的となってきている。このｉ線を使用した露光に対し、赤色着色層は感度が良いけれども、緑色及び青色着色層は感度が低く、露光不良となり易い。
【００１０】
例えば、緑色着色層において、４００ｎｍにおける透過率が５％の場合には、露光波長（３６５ｎｍ）における透過率は約３％と低下する。これにより、露光不足が生じ、特に着色層下部の硬化が不十分となる。これにより、着色層の剥離が生じやすかった。
【００１１】
また、例えば波長４００ｎｍの光の透過率が約５％以下の場合には、波長３６５ｎｍの光の透過率は約３％以下に低下する傾向がある。また、波長４００ｎｍの光の透過率が４０％以下の青色着色層では、波長３６５ｎｍの光の透過率が０．１％以下まで低下する傾向がある。露光不良により、着色層の下方の硬化がより不十分になり易かった。これにより、現像工程において、着色層下部に現像液の浸み込みが起こり、特に、通常、緑色着色層の後に形成される青色着色層では、小さい画素サイズ、例えば３μｍ以下になると、剥離が発生しやすいという問題があった。このため、露光による硬化を十分に行うことが要求されている。
【００１２】
特に市松模様のベイヤー配列では、先に緑色着色層を形成するので、緑色着色層の解像度が、そのまま固体撮像素子のカラーフィルタの解像度にひびく。このため、分光特性が良好で、かつ解像度の高い緑色着色層の形成が強く求められていた。
【特許文献１】特開２００１−３０５２９５号公報
【特許文献２】特開平１１−１５０２５２号公報
【発明の開示】
【発明が解決しようとする課題】
【００１３】
本発明は、短波長露光を用いても、シミ、色むら、剥離を生ずることなく、良好なパターン精度で微細なパターン加工が可能であり、膜厚が薄くても十分な着色濃度を持ち、色分離に優れた分光特性を持つカラーフィルターを備え、かつ量産性に優れたカラー固体撮像素子を提供することを目的とする。
【課題を解決するための手段】
【００１４】
本発明のカラー固体撮像素子は、複数の光電変換素子が配置された基板上に、該複数の光電変換素子にそれぞれ対応して互いに隣接して形成された、赤色、緑色、および青色着色層を有するカラーフィルターが設けられたカラー固体撮像素子において、
前記緑色着色層は、該基板上に形成された第１の緑色着色層と、該第１の緑色着色層上に形成され、該第１の緑色着色層の面積よりも狭い面積を有する第２の緑色着色層とを含む段差のある側端部を持つ二層構成を有し、前記青色着色層は、その側端部が該段差のある側端部と接触して形成されることにより、その上端の一部が該第１の緑色着色層上に延出した延出部を有することを特徴とする。
【００１５】
また、本発明のカラー固体撮像素子は、複数の光電変換素子が配置された基板上に、該複数の光電変換素子にそれぞれ対応して互いに隣接して形成された、赤色、緑色、および青色着色層を有するカラーフィルターが設けられたカラー固体撮像素子において、
前記緑色着色層は、該基板上に形成された第１の緑色着色層と、該第１の緑色着色層上に形成され、該第１の緑色着色層の面積よりも狭い面積を有する第２の緑色着色層とからなる二層構成を有し、前記青色着色層は、その側端部が該第１の緑色着色層の側端部と接触し、かつ該第２の緑色着色層の側端部と間隔をおいて形成されたことを特徴とする。
【発明の効果】
【００１６】
本発明によれば、カラーフィルターの製造工程において例えばｉ線のような波長３６５ｎｍ付近の短波長露光を用いても、シミ、色むら、剥離を生ずることなく、良好なパターン精度で微細なパターン加工が可能であり、これにより、膜厚が薄くても十分な着色濃度を持ち、色分離に優れた分光特性を持つカラーフィルターを備え、かつ量産性に優れたカラー固体撮像素子が得られる。
【発明を実施するための最良の形態】
【００１７】
本発明のカラー固体撮像素子は、以下の２つの観点に大別される。
【００１８】
本発明の第１の観点に係るカラー固体撮像素子は、複数の光電変換素子が配置された基板と、この基板上に、複数の光電変換素子にそれぞれ対応して互いに隣接して形成された、赤色、緑色、及び青色着色層を有するカラーフィルターとを含み、緑色着色層は、基板上に形成された第１の緑色着色層と、第１の緑色着色層上に形成され、第１の緑色着色層の面積よりも狭い面積を有する第２の緑色着色層とを含む段差のある側端部を持つ二層構成を有し、青色着色層は、その側端部が緑色着色層の段差のある側端部と接触して形成されることにより、その上端の一部が第１の緑色着色層上に延出した延出部を有する。
【００１９】
本発明の第２の観点に係るカラー固体撮像素子は、複数の光電変換素子が配置された基板上に、複数の光電変換素子にそれぞれ対応して互いに隣接して形成された、赤色、緑色、および青色着色層を有するカラーフィルターが設けられたカラー固体撮像素子において、緑色着色層は、基板上に形成された第１の緑色着色層と、第１の緑色着色層上に形成され、第１の緑色着色層の面積よりも狭い面積を有する第２の緑色着色層とからなる二層構成を有し、青色着色層は、その側端部が該第１の緑色着色層の側端部と接触し、かつ第２の緑色着色層の側端部と間隔をおいて形成されている。
【００２０】
上記カラー固体撮像素子において、基板として、半導体基板、あるいは半導体膜が設けられた絶縁基板等を使用することができる。
【００２１】
複数の光電変換素子は、上記基板中に配設され得る。
【００２２】
カラー固体撮像素子がラインセンサ等に使用される場合、例えば赤色、緑色、および青色着色層は、ライン状にパターン加工され得る（リニア配列）。
【００２３】
また、カラー固体撮像素子がデジタルカメラ等に使用される場合、赤色、緑色、および青色着色層は、例えば市松状にパターン加工され得る（ベイヤー配列）。
【００２４】
以下、図面を参照し、本発明をより詳細に説明する。
【００２５】
図１は、本発明の第１の観点に係るカラー固体撮像素子の一例の構成を模式的に表す正面図を示す。
【００２６】
また、図２は、そのＡ−Ａ’断面図を示す。
【００２７】
図示するように、このカラー固体撮像素子は、受光部である複数の光電変換素子１５を形成した基板１６上に、受光部の凹凸を埋めるように形成された例えば０．５ないし２．０μｍの厚さを有する第１の平坦化層１７、入射光を色分解するカラーフィルター１０、そして例えば０．５ないし２．０μｍの厚さを有する第２の平坦化層１８を順次形成することより構成されている。そしてカラーフィルター１０は、所謂リニア配列によって、赤色着色層１１、緑色着色層１２、及び青色着色層１３が、赤色用光電変換素子１５Ｒ、緑色用光電変換素子１５Ｇ、及び青色用光電変換素子１５Ｂに各々対応してストライプ状に配列されている。このうち、緑色着色層１２は、第１の平坦化層１７上に設けられた例えば０．５ないし２．０μｍの厚さを有する第１の緑色着色層１２ａと、第１の緑色着色層１２ａ上に形成され、例えば０．５ないし２．０μｍの厚さを有し、第１の緑色着色層１２ａの幅よりも狭い例えば５ないし５０μｍの幅を有する第２の緑色着色層１２ｂとからなり、段差のある側端部を持つ二層構成となっている。また、例えば５ないし５０μｍの見かけ上の幅及び１．０ないし２．５μｍの厚さを有する青色着色層１３及び例えば５ないし５０μｍの見かけ上の幅及び１．０ないし２．５μｍの厚さを有する赤色着色層１１は段差のある側端部と接触して形成されている。このような側端部の形状により、青色着色層１３及び赤色着色層１１は、その上端の一部が、各々、第１の緑色着色層１２ａ上に延出した延出部３１，３２を有する。
【００２８】
なお、青色あるいは赤色着色層がカラーフィルタの端に位置する場合は、青色／赤色着色層の厚さを一定に保つため、青色／赤色着色層を緑色着色層と挟み込むように、額縁パターン３３を設けることが好ましい。このとき、額縁パターン３３は、緑色着色層の第１の緑色着色層１２ａ及び第２の緑色着色層１２ｂと同様に、第１の額縁パターン３３ａ、第２の額縁パターン３３ｂを形成して、青色／赤色着色層と接触する側端部に段差を持つ二層構成とすることが出来る。この額縁パターン３３を形成することにより、青色／赤色着色層の硬化が十分に進み、着色層の剥がれやシミを防止することが出来る。この額縁パターンの段差の幅も、緑色着色剤と同様に、例えば１ないし５μｍ程度とすることが出来る。
【００２９】
ラインセンサとなる各着色層の厚みは、１．０ないし２．５μｍ程度、実際には１．５ないし２μｍ程度の範囲が好ましく用いられる。
【００３０】
第１の緑色着色層と、第２の緑色着色層の厚みは、同じであっても、異なっていても良く、２層合わせて目的の分光特性が得られればよい。
【００３１】
第１の緑色着色層を薄めにするほうが、きれいに下層の凹凸を埋めて平坦な面を形成できるので、第１の緑色着色層を薄めに、第２の緑色着色層を厚めに塗って、目的の厚さにするのが好ましい。例えば第１の緑色着色層を０．５μｍ、第２の緑色着色層を２μｍとし、合わせて２．５μｍとすることも可能である。
【００３２】
緑色着色層を同じレジストを用いて２層構成にする場合には、第１の緑色着色層と第２の緑色着色層の厚みの差は少ないほうがよい。レジストによって適切にぬれる厚みが異なるので、あまり膜厚差をつけすぎると、同じレジストが使えなくなる傾向がある。
【００３３】
なお、ここでは、青色着色層及び赤色着色層の両方の上端の一部が延出部を各々形成しているが、本発明では、少なくとも青色着色層の上端の一部が延出部を有する。
【００３４】
この第１の緑色着色層と第２の緑色着色層によって形成される、段差のある側端部の幅は、段差があれば、隣接する着色層の延出部が第１の緑色着色層上に形成され、十分に硬化されるという本発明の効果を得ることができる。好ましい段差（第１の緑色着色層と第２の緑色着色層の幅）の差は、その画素サイズによっても異なるが、リニア配列（１次元）の場合は例えば１μｍないし５μｍ程度である。この下限は解像度によって定まる値であって特に制限はない。
【００３５】
本発明によれば、まず、緑色着色層１２を第１の緑色着色層１２ａと第２の緑色着色層１２ｂとの２回に分けて形成する際に、第１の緑色着色層１２ａと第２の緑色着色層１２ｂの各膜厚を薄くできる。
【００３６】
図３に、緑色着色層単層と二層に分けた場合の一層の緑色着色層の分光特性の一例を示す。
【００３７】
図中、曲線４は単層の場合、曲線５はその１／２層の場合の光の波長と透過率との関係を表すグラフを示す。例えば曲線４に示すように単層の場合、４００ｎｍの透過率は１０％未満であるが、曲線５に示すように１／２層では４００ｎｍの透過率は約２０％となり、露光波長である３６５ｎｍの透過率も約１５％であるので、着色層下部まで露光が入り、十分な硬化が可能になる。
【００３８】
このようなことから、緑色着色層１２の露光、現像工程のパターン精度が良好となり、かつ露光による硬化が十分になることから第１の平坦化層１７上に強固に密着する。また、青色着色層及び赤色着色層を形成すべき開口のパターン精度も良好となる。また、青色着色層１３及び赤色着色層１１の各延出部３１，３２は、それ以外の部分よりも膜厚が薄いため、露光が十分となり、特に露光しにくい青色着色層１３においても延出部３１が十分硬化しやすい。延出部３１が硬化されることで、緑色着色層１２及び青色着色層１３間が十分密着し、現像時に現像液が入り込まなくなり、青色着色層の剥がれを防止し得る。また、現像液が着色層の底部に染み込むことにより生ずるシミや、パターン変形が部分的に生じ、画素形状が部分的に変化して観察される外観不良によるムラ等が生じることがない。
【００３９】
なお、光電変換素子１５の受光面の寸法が数μｍと非常に小さく、十分な光感度が得ら
れにくい場合には、第２の平坦化層１８上に、各光電変換素子１５Ｒ、１５Ｇ、１５Ｂに対応した図示しないマイクロレンズを形成することもできる。
【００４０】
図４に、本発明の第１の観点に係るカラー固体撮像素子の他の一例の構成を模式的に表す正面図を示す。
【００４１】
また、図５は、そのＢ−Ｂ’断面図を示す。
【００４２】
図示するように、このカラー固体撮像素子は、受光部である複数の光電変換素子２５Ｂ，２５Ｇ，図示しない２５Ｒと、その上に例えば０．５ないし２．０ｎｍの厚さを有する平坦化層２４とが設けられた半導体基板２６上に、入射光を色分解するカラーフィルター１０、そして例えば０．０５ないし０．５μｍの厚さを有する保護層２９が形成されている。
【００４３】
カラーフィルター２０は、緑色着色層１２、赤色着色層１１、及び青色着色層１３が、緑色用光電変換素子１５Ｇ、青色用光電変換素子１５Ｂ、及び赤色用光電変換素子１５Ｒに各々対応して市松状に配列されている。この配列では、例えば図４に示すように、緑色着色層は、各行、各列に一つの画素おきに、例えば奇数行では偶数列に、偶数行では奇数列に配置されている。また、青色着色層は、奇数行の奇数列のみに、また赤色着色層は偶数行の偶数列のみに配置されており、青色着色層及び赤色着色層は、各々、緑色着色層に囲まれたいわゆるベイヤー配列となっている。
【００４４】
このうち、緑色着色層２２は、平坦化層２４上に設けられた例えば１．５μｍ×１．５μｍないし１０μｍ×１０μｍのサイズを有する第１の緑色着色層２２ａと、第１の緑色着色層２２ａ上に形成され、第１の緑色着色層２２ａの面積よりも狭く、例えば１．４μｍ×１．４μｍないし９．９μｍ×９．９μｍのサイズを有する第２の緑色着色層２２ｂとからなり、段差のある側端部を持つ二層構成となっている。
【００４５】
ここで、ベイヤー配列のカラーフィルターの厚みは、例えば画素サイズが３μｍ×３μｍの場合、好ましくは０．８ないし１．２μｍであり、画素サイズが２μｍ×２μｍ以下では好ましくは０．７μｍ以下、より好ましくは０．１μｍないし０．５μｍである。これは、アスペクト比との関係のためで、画素サイズが小さくなっても厚みがそのままであると、解像性が低下し、また、受光素子までの距離が相対的に長くなる傾向があることによる。薄いカラーフィルターであれば、解像度が高いため生産性に優れ、かつ、集光のために設けられるマイクロレンズと受光素子との距離が近くなるのでデバイス特性が向上し得る。しかし、膜厚が薄くなっても分光特性を保とうとすれば顔料濃度が高くなり、通常解像度は低下しやすい。本発明によれば、分光特性と解像度を両立したカラーフィルターを具備するカラー固体撮像素子を得ることができる。
【００４６】
第１の緑色着色層と、第２の緑色着色層の厚みは、同じであっても、異なっていても良く、２層合わせて目的の分光特性が得られればよい。
【００４７】
第１の緑色着色層を薄めにするほうが、きれいに下層の凹凸を埋めて平坦な面を形成できるので、第１の緑色着色層を薄めに、第２の緑色着色層を厚めに塗って、目的の厚さにするのが好ましい。例えば第１の緑色着色層を０．１μｍ、第２の緑色着色層を０．７μｍとし、合わせて０．８μｍとすることも可能である。
【００４８】
緑色着色層を、同じレジストを用いて２層構成にする場合には、第１の緑色着色層と第２の緑色着色層の厚みの差は少ないほうが好ましい。レジストによって適切にぬれる厚みが異なるので、あまり膜厚差をつけすぎると、同じレジストが使えなくなる傾向がある。
【００４９】
また、青色着色層２３は段差のある側端部と接触して形成されている。このような側端部の形状により、青色着色層２３は、その上端の一部が、各々、第１の緑色着色層２２ａ上に延出した延出部４１を有し、１．５μｍ×１．５μｍないし１０μｍ×１０μｍの見かけ上のサイズを有する。また、赤色着色層も図示しない延出部を有し得る。
【００５０】
この第１の緑色着色層と第２の緑色着色層によって形成される、段差のある側端部の幅は、段差があれば、隣接する着色層の延出部が第１の緑色着色層上に形成され、十分に硬化されるという本発明の効果を得ることができる。好ましい段差の（第１の緑色着色層と第２の緑色着色層の幅）差は、その画素サイズによっても異なるが、ベイヤー配列（２次元）の場合は例えば０．０１μｍないし０．１μｍ程度である。この下限は解像度によって定まる値であって特に制限はない。ベイヤー配列の場合、段差のある側端部の幅の上限は、光取り込み効率向上のため０．２μｍ以下が好ましく、特に画素サイズが３μｍ以下の場合、０．０５μｍ以下とすることが好ましい。
【００５１】
本発明によれば、まず、緑色着色層２２を第１の緑色着色層２２ａと緑色着色層２２ｂとの２回に分けて形成するため、第１の緑色着色層２２ａと緑色着色層２２ｂの各膜厚が薄く、緑色着色層２２の露光、現像工程のパターン精度が良好となる。携帯電話やデジタルカメラに搭載されるエリアセンサーの場合、緑色着色層分光特性が、例えば４００ｎｍで１０％と、ある程度高くなり得る。この場合でも、緑色着色層を２層構成にすることでまた、青色着色層及び赤色着色層を形成すべき開口のパターン精度も良好となる。さらに、青色着色層２３の延出部４１は、それ以外の部分よりも膜厚が薄いため、露光が十分となり、特に露光しにくい青色着色層２３においても延出部４１が十分硬化しやすい。延出部４１が硬化されることで、緑色着色層２２及び青色着色層２３間が十分密着し、現像時に現像液が入り込まなくなり、青色着色層の剥がれを防止し得る。また、現像液が着色層の底部に染み込むことにより生ずるシミや、パターン変形が部分的に生じ、画素形状が部分的に変化して観察される外観不良によるムラ等が生じることがない。
【００５２】
図６は、本発明の第２の観点に係るカラー固体撮像素子の一例の構成を模式的に表す正面図を示す。
【００５３】
また、図７は、そのＣ−Ｃ’断面図を示す。
【００５４】
図示するように、このカラー固体撮像素子は、そのカラーフィルター１０’のうち、例えば５ないし５０μｍの見かけ上の幅及び１ないし２．５μｍの厚さを有する青色着色層１３’及び例えば５ないし５０μｍの見かけ上の幅及び１ないし２．５μｍの厚さを有する赤色着色層１１’が段差のある側端部のうち第１の緑色着色層１２ａ及び第１の額縁パターン３３ａ’と接触し、かつ第２の緑色着色層１２ｂ及び第２の額縁パターン３３ｂ’と間隔をおいて形成されていること以外は、図１及び図２と同様の構成を有する。
【００５５】
本発明によれば、まず、緑色着色層１２を第１の緑色着色層１２ａと第２の緑色着色層１２ｂとの２回に分けて形成する際に、第１の緑色着色層１２ａと第２の緑色着色層１２ｂの各膜厚を薄くできることから、緑色着色層１２の露光、現像工程のパターン精度が良好となり、また、青色着色層及び赤色着色層を形成すべき開口のパターン精度も良好となる。さらに、露光による硬化が十分になることから第１の平坦化層１７上に強固に密着する。このため、例え第２の緑色着色層１２ｂと青色着色層１３’の間、及び第２の緑色着色層１２ｂと赤色着色層１１’の間に間隔があっても、第１の緑色着色層１２ａと青色着色層１３’の間、及び第１の緑色着色層１２ａと赤色着色層１１’との間が密着し、現像時に現像液が入り込まなくなり、青色着色層の剥がれを防止し得る。また、現像液が着色層の底部に染み込むことにより生ずるシミや、パターン変形が部分的に生じ、画素形状が部分的に変化して観察される外観不良によるムラ等が生じることがない。
【００５６】
なお、このカラー固体撮像素子においても、光電変換素子１５の受光面の寸法が数μｍと非常に小さく、十分な光感度が得られにくい場合には、第２の平坦化層１８上に、各光電変換素子１５Ｒ、１５Ｇ、１５Ｂに対応した図示しないマイクロレンズを形成することができる。
【００５７】
図８は、本発明の第２の観点に係るカラー固体撮像素子の他の一例の構成を模式的に表す正面図を示す。
【００５８】
また、図９は、そのＤ−Ｄ’断面図を示す。
【００５９】
図示するように、このカラー固体撮像素子は、青色着色層２３’が段差のある側端部のうち第１の緑色着色層２２ａと接触し、かつ第２の緑色着色層２２ｂと間隔をおいて形成されていること以外は、図４及び図５と同様の構成を有する。また、また、赤色着色層も同様に第１の緑色着色層２２ａと接触し、かつ第２の緑色着色層２２ｂと間隔をおいて形成され得る。
【００６０】
本発明によれば、まず、緑色着色層２２を第１の緑色着色層２２ａと第２の緑色着色層２２ｂとの２回に分けて形成する際に、第１の緑色着色層２２ａと第２の緑色着色層２２ｂの各膜厚を薄くできることから、緑色着色層１２の露光、現像工程のパターン精度が良好となり、また、青色着色層及び赤色着色層を形成すべき開口のパターン精度も良好となる。さらに、露光による硬化が十分になることから基板２６上に強固に密着する。このため、例え第２の緑色着色層２２ｂと青色着色層２３’の間、及び第２の緑色着色層２２ｂと赤色着色層２１’の間に間隔があっても、第１の緑色着色２２ａと青色着色層２３’の間、及び第１の緑色着色層２２ａと赤色着色層２１’との間が密着し、現像時に現像液が入り込まなくなり、青色着色層の剥がれを防止し得る。また、現像液が着色層の底部に染み込むことにより生ずるシミや、パターン変形が部分的に生じ、画素形状が部分的に変化して観察される外観不良によるムラ等が生じることがない。
【００６１】
本発明のカラー固体撮像素子に用いられるカラーフィルターは、各色の着色剤を含む着色層からなる。
【００６２】
緑色着色剤としては、緑色顔料または緑色染料あるいはそれらの中間体が使用可能である。例えばＣ．Ｉ．ピグメントグリーン７、３６、３７、緑色染料としては、例えばＣ．Ｉ．Ａｃｉｄグリーン２５、４１を単独で、または混合して使用することができる。
【００６３】
青色着色剤として、例えばＣ．Ｉ．ピグメントブルー１５、１５：３、１５：４、１５：６、６、２２、６０等の青色顔料、例えばＣ．Ｉ．Ａｃｉｄブルー４１、８３、９０、１１３、１２９等の青色染料を使用することができる。
【００６４】
赤色着色剤として、赤色顔料例えばＣ．Ｉ．ピグメントレッド１２３、１５５、１６８、１７７、１８０、２１７、及び２２０、及び赤色染料例えばＣ．Ｉ．Ａｃｉｄレッド３７、５０、１１１、１１４、２５７、２６６を用いることができる。
【００６５】
さらに、赤色着色層及び緑色着色層には、黄色着色剤を添加、あるいは黄色着色層を重ねることができる。黄色着色剤として、黄色顔料例えばＣ．Ｉ．ピグメントイエロー１３９、Ｃ．Ｉ．ピグメントイエロー１５０、及びＣ．Ｉ．ピグメントイエロー１８５を、黄色染料例えばＣ．Ｉ．Ａｃｉｄイエロー１７、４９、６７、７２、１２７、１１０等を単独でまたは混合して使用することができる。
【００６６】
本発明に用いられるカラーフィルタは、好ましくは顔料分散法で形成し得る。
【００６７】
特にアクリル系の顔料分散カラーレジストが、耐熱性の観点から好ましい。
【００６８】
その他、例えばＰＶＡやカゼインなどの透明樹脂をパターン化し、その透明パターンに染料を固着させてカラーフィルターとする所謂染色法を使用することもできる。
【００６９】
また、分子内に少なくとも１つ以上の重合可能な官能基を有する染料をそのままモノマーとして、あるいは重合して染色重合物として用い、感光剤（光開始剤等）を混ぜてカラーレジスト化し、そのカラーレジストをリソグラフィでパターン化させてカラーフィルターとする所謂染料分散法を使用することもできる。
【００７０】
分子内に少なくとも１つ以上の重合可能な官能基を有する染料として、例えばアントラ
キノン系染料、ニトロソ系染料、ニトロ系染料、アゾ系染料（即ち、モノアゾ系染料、ジ
アゾ系染料、トリアゾ系染料、ポリアゾ系染料等）、アゾイック系染料、スチルベン系染
料、カロテノイド系染料、ジフェニルメタン系染料、トリアリルメタン系染料、キサンテ
ン系染料、アクリジン系染料、キノリン系染料、メチン系染料、ポリメチン系染料、チア
ゾール系染料、インダミン系染料、インドフェノール系染料、アジン系染料、オキサジン
系染料、チアジン系染料、サルファー系染料、ラクトン系染料、アミノケトン系染料、ヒ
ドロキシケトン系染料、インジゴイド系染料、フタロシアニン系染料、天然有機色素物、
酸化物系、無機色素物系等から適宜選択して使用することができる。また重合可能な官能
基を持たない染料には官能基を導入して使用することができる。
【００７１】
これら各色顔料及び染料等の着色剤は、各色の着色層中に単独又は適宜混合して用いられる。特に緑色着色層に用いられるとき、第１の緑色着色層と第２の緑色着色層に含まれる着色剤は同じ割合でもよいが、それぞれ割合を変える、あるいは片方の層のみに含ませることもできる。このとき、着色剤の割合によって緑色と言えないような色（黄色等）となる場合もあるが、本発明では第１又は第２の緑色着色層として取り扱うものとする。
【００７２】
実施例
実施例１
本発明の第１の観点に係るカラー固体撮像素子として、図１及び図２に示すカラー固体撮像素子の顔料分散法を用いた製造方法の一例について説明する。
【００７３】
まず、複数の光電変換素子を形成した半導体基板を用意した。
【００７４】
この基板上に、表面の凹凸を埋め平坦化するため第１の平坦化層を形成した。
【００７５】
第１の平坦化層としては熱硬化性のアクリル樹脂を用いた。アクリル樹脂をスピンコート法により約１μｍの厚さにて基板表面に塗布形成し、２２０℃のホットプレート上にて約１０分間過熱し、熱硬化させた。
【００７６】
緑色、青色、赤色レジストを次のように調製した。
【００７７】
なお、以下、特に断りのない限り「部」は重量部をいうものとする。
【００７８】
（１）緑色分散体の調製
アクリル樹脂溶液…４０部
分散液…１部
シクロヘキサノン…４８部
に、着色剤として以下の顔料を分散させ、ロールミルで混練して緑色分散体を得た。
【００７９】
着色剤：Ｃ．  Ｉ．  Ｐｉｇｍｅｎｔ  ＧＲＥＥＮ  ７…８部
Ｃ．  Ｉ．  Ｐｉｇｍｅｎｔ  Ｙｅｌｌｏｗ  １３９…２部
（２）緑色レジストの調製
このようにして調製した緑色分散体と、さらに以下の材料を混ぜ合わせ、第１及び第２の緑色レジスト層となる緑色レジストを得た。
【００８０】
緑色分散体…５７．１部
アクリル樹脂…１４部
アクリルモノマー…４．１５部
開始剤…０．７部
増感剤…０．４部
シクロヘキサノン…２７部
ＰＧＭＡＣ（プロピレングリコールモノメチルエーテルアセテート）…１０．９部
（１）青色分散体の調製
アクリル樹脂溶液…４０部
分散液…１部
シクロヘキサノン…４８部
に、着色剤として以下の顔料を分散させ、ロールミルで混練して青色分散体を得た。
【００８１】
着色剤：Ｃ．Ｉ．Ｐｉｇｍｅｎｔ  ＢＬＵＥ  １５：６…９部
Ｃ．Ｉ．Ｐｉｇｍｅｎｔ  Ｖｉｏｌｅｔ  ２３…１部
（２）青色レジストの調製
このようにして調製した青色分散体と、さらに以下の材料を混ぜ合わせ、青色レジスト層となる青色レジストを得た。
【００８２】
青色分散体…５７．１部
アクリル樹脂…１４部
アクリルモノマー…４．１５部
開始剤…０．７部
増感剤…０．４部
シクロヘキサノン…２７部
ＰＧＭＡＣ…１０．９部
（１）赤色分散体の調製
アクリル樹脂溶液…４０部
分散液…１部
シクロヘキサノン…４８部
に、着色剤として以下の顔料を分散させ、ロールミルで混練して赤色分散体を得た。
【００８３】
着色剤：Ｃ．Ｉ．Ｐｉｇｍｅｎｔ  ＲＥＤ  ４８：１…５．５部
Ｃ．Ｉ．Ｐｉｇｍｅｎｔ  ＲＥＤ  １７７…０．５部
Ｃ．Ｉ．Ｐｉｇｍｅｎｔ  Ｙｅｌｌｏｗ  １３９…２部
（２）赤色レジストの調製
このようにして調製した赤色分散体と、さらに以下の材料を混ぜ合わせ、赤色レジスト層となる赤色レジストを得た。
【００８４】
赤色分散体…５７．１部
アクリル樹脂…１４部
アクリルモノマー…４．１５部
開始剤…０．７部
増感剤…０．４部
シクロヘキサノン…２７部
ＰＧＭＡＣ…１０．９部
次いで、緑色レジストをスピンコート法により約１μｍの厚さで塗布し、第１の緑色レジスト層を形成した。
【００８５】
続いて、８０℃のホットプレートにて約１分のプリベークを行った。
【００８６】
プリベークの後、フォトリソグラフ法により第１の緑色レジスト層のパターン形成を行った。パターン形成には、ニコン社製ｉ線ステッパーを用いた。第１の緑色着色層のパターンの形状に対応する光透過領域を有するマスクを介して、ｉ線を１０００ｍＪ／ｃｍ2の露光量で照射することにより露光を行った。なお、露光機としてはｉ線ステッパーの使用が一般的であるが、遠紫外線を含む光を照射するアライナーの使用が可能であり、例えばｇ線（４０５ｎｍ）ステッパーを使用することもできる。
【００８７】
次いで、ＴＭＡＨ（テトラメチルアンモニウムハイドロオキサイド）を主成分とする有機アルカリ水溶液の現像液によって１分スプレー現像した後、純水リンス、スピン乾燥させた。
【００８８】
次いで、２２０℃のホットプレート上にて約１０分間加熱し、パターン化したカラーレ
ジスト層を熱硬化することにより、厚さ１μｍ、幅１０μｍのストライプ状の第１の緑色着色層と、第１の緑色着色層の両側に８μｍ間隔をあけて、厚さ１μｍ、幅５μｍのストライプ状の第１の額縁パターンを形成した。
【００８９】
その後、厚さを１．２μｍとし、第１の緑色着色層のパターンの形状より狭い幅の第２の緑色着色層のパターンの形状と、第１の額縁パターンの形状より狭い幅の第２の額縁パターンの形状に対応する光透過領域を有するマスクを用いること以外は同様にして、緑色レジスト層の塗布、第２の緑色レジスト層の形成、露光、及び現像を行うことにより、第１の緑色着色層上に、第１の緑色着色層の幅よりも狭い幅を有し、厚さ１．２μｍ、幅８μｍの第２の緑色着色層を、第１の額縁パターン上に、第１の額縁パターンより狭い幅を有し、厚さ１．２μｍ、幅４μｍの第２の額縁パターンを形成した。
【００９０】
こうして得られた緑色着色層は、段差のある側端部の幅が１μｍ（片側）、第１の緑色着色層と第２の緑色着色層の厚みを合わせたトータル膜厚が２．２μｍであった。また、額縁パターンは、青色着色層または赤色着色層と接する側に、段差のある側端部を有し、その幅は１μｍであり、第１の額縁パターンと第２の額縁パターンの厚みを合わせたトータル膜厚は緑色着色層と同じ２．２μｍであった。
【００９１】
また、上記青色レジストを塗布し、青色レジスト層を形成して、青色用光電変換素子に対応する位置に、青色着色層のパターンの形状てに対応する光透過領域を有するマスクを用いて、露光量１５００ｍＪ／ｃｍ2で露光すること以外は同様に、青色レジスト層の露光及び現像等を行うことにより、青色着色層を形成した。
【００９２】
青色着色層の膜厚は２μｍ、線幅１０μｍとし、緑色着色層及び額縁パターンと隣接する領域は幅１μｍの延出部として、第１の緑色着色層及び第１の額縁パターン上に形成されていた。
【００９３】
さらに、上記赤色レジストを塗布し、赤色レジスト層を形成して、赤色用光電変換素子に対応する位置に、赤色着色層のパターンの形状に対応する光透過領域を有するマスクを用いて、同様に、４００ｍＪ／ｃｍ2で露光すること以外は同様に、レジスト層の塗布、露光及び現像等を行うことにより、赤色着色層を形成した。
【００９４】
赤色着色層の膜厚は２μｍ、線幅は１０μｍとし、緑色着色層及び額縁パターンと隣接する領域は幅１μｍの延出部として第１の緑色着色層及び第１の額縁パターン上に形成されていた。
【００９５】
最後に、カラーフィルターの表面平坦化のため、第１の平坦化層と同様に、第２の平坦化層として熱硬化性のアクリル樹脂を緑色、青色および赤色着色層表面に１μｍの膜厚で塗布した。続いて、２２０℃のホットプレート上にて約１０分間加熱し、熱硬化させ、カラー固体撮像素子を得た。
【００９６】
このカラー固体撮像素子では、第１の緑色着色層の段差のある側端部に、青色着色層及び赤色着色層の上端の一部が１μｍにわたり延出して十分に硬化し、密着しているため、その現像工程においても、着色層の剥がれ及び現像液の染み込みによるシミ・ムラは見られなかった。
【００９７】
得られたカラー固体撮像素子のカラーフィルターの分光特性を図１０に示す。
【００９８】
図中、１、２、及び３はそれぞれ赤色、緑色、および青色用のカラーフィルターの分光特性を示す。横軸は波長（ｎｍ）、縦軸は各カラー波長に対する透過率を示す。
【００９９】
図示するように、この分光特性から、本発明のカラー固体撮像素子のカラーフィルターは、特に色分離が優れるように構成されていることがわかる。
【０１００】
例えば１２の分光特性は、図１０の透過率曲線２に示すように、波長４００〜４５０ｎｍ及び６２０〜６８０ｎｍにおいて透過率５％以下、波長５３０ｎｍ付近のピーク透過率が７８％と、色分離に優れた緑色の分光特性が得られた。
【０１０１】
かかる分光特性は、カラースキャナーやカラーコピー機に使用される固体撮像素子用の緑色用のカラーフィルターとして好適である。
【０１０２】
本発明によれば、緑色着色層の透過率曲線２が、赤色着色層の透過率曲線１及び青色着色層の透過率曲線３と低い透過率で交差するように色分離に優れる分光特性を有するように形成した場合であっても、各着色層の剥がれや、現像液がカラーレジストパターンの底部に染み込むことにより生ずるシミや、パターン変形が部分的に生じ、画素形状が部分的に変化して観察される外観不良であるムラ等が生じることがない。
【０１０３】
以上の工程により、着色層の底部の剥がれを防止でき、また着色層におけるシミやムラの発生を防止することができる。また、フォトリソグラフ法による現像後に残さが生じないようにすることができる。このため、シャープで良形状のカラーフィルターが得られた。
【０１０４】
このように、本発明によれば、シミ、色むら、剥離を生ずることなく、良好なパターン精度で色分離に優れた分光特性を持つカラーフィルターを備えたカラー固体撮像素子が得られ、また、このカラー固体撮像素子は、複雑な装置等を必要とせず、従来の顔料分散法等を利用して形成し得るので、量産性に優れる。
【０１０５】
また、図６及び図７に示すカラー固体撮像素子は、青色着色層パターン及び赤色着色層パターン露光時に使用するマスクパターンの形状を各々変更すること以外は上記実施例１と同様にして得られる。
【０１０６】
実施例２
図４及び図５に示すカラー固体撮像素子の顔料分散法を用いた製造方法について、説明する。
【０１０７】
複数の光電変換素子を形成した半導体基板を用意した。
【０１０８】
緑色、青色、赤色レジストは、各色分散体の量を、５７．１部から４３．１部、アクリル樹脂の量を１４部から１部に変更する以外は実施例１と同様にして調製した。
【０１０９】
この基板上に、緑色レジストをスピンコート法により約０．４μｍの厚さで塗布し、第１の緑色レジスト層を形成した。続いて、８０℃のホットプレートにて約１分のプリベークを行った。
【０１１０】
プリベークの後、フォトリソグラフ法により第１の緑色レジスト層のパターン形成を行った。
【０１１１】
パターン形成には、実施例１と同様にニコン社製ｉ線ステッパーを用いた。このとき、図４の２２に示すような配列の第１の緑色着色層のパターンの形状に対応する光透過領域を有するマスクを介して、ｉ線を７００ｍＪ／ｃｍ2の露光量で照射することにより露光を行った。
【０１１２】
次いで、ＴＭＡＨ（テトラメチルアンモニウムハイドロオキサイド）を主成分とする有機アルカリ水溶液の現像液によって１分スプレー現像した後、純水リンス、スピン乾燥させた。
【０１１３】
次いで、２２０℃のホットプレート上にて約１０分間加熱し、パターン化したカラーレ
ジスト層を熱硬化することにより、図４の２２に示すような配列で、第１の緑色着色層を形成した。
【０１１４】
その後、厚さを０．４μｍとし、第１の緑色着色層のパターンの形状より狭い面積の第２の緑色着色層のパターンの形状に対応する光透過領域を有するマスクを用いること以外は同様にして、第２の緑色レジスト層の塗布、露光、及び現像を行うことにより、第１の緑色着色層上に、第１の緑色着色層の面積よりも狭い面積を有する第２の緑色着色層を形成した。
【０１１５】
こうして得られた緑色着色層は、第１の緑色着色層の画素サイズが２．１μｍ×２．１μｍ、第２の緑色着色層のサイズが２．０μｍ×２．０μｍであり、段差のある側端部の幅が０．０５μｍ（片側）、第１の緑色着色層と第２の緑色着色層の厚みを合わせたトータル膜厚が０．８μｍであった。また、第１の緑色着色層はその斜め方向に隣接する第１の緑色着色層と角で接続されている状態であった。
【０１１６】
また、青色レジストを塗布して青色レジスト層を形成し、青色用光電変換素子に対応する位置に、青色着色層のパターンの形状に対応する光透過領域を有するマスクを用いて、露光量９００ｍＪ／ｃｍ2で露光すること以外は同様に、レジスト層の塗布、露光及び現像等を行うことにより、図４の２３に示すような配列で、青色着色層を形成する。このとき、青色着色層の膜厚は０．８μｍ、画素サイズは２．０μｍ×２．０μｍであり、青色着色層の上端の一部は、隣接する緑色着色層の段差のある側端部に０．０５μｍの幅で延出していた。
【０１１７】
さらに、赤色レジストを塗布し、赤色レジスト層を形成した。赤色用光電変換素子に対応する位置に、赤色着色層のパターンの形状に対応する光透過領域を有するマスクを用いて、同様に、４００ｍＪ／ｃｍ2で露光すること以外は同様に、レジスト層の塗布、露光及び現像等を行うことにより、図４の２１に示すような配列で、赤色着色層を形成した。
【０１１８】
このとき、赤色着色層の膜厚は０．８μｍ、画素サイズは２．０μｍ×２．０μｍであり、赤色着色層の上端の一部は、隣接する緑色着色層の段差のある側端部に０．０５μｍの幅で延出していた。
【０１１９】
最後に、カラーフィルターの表面を平滑化するため、保護層として熱硬化性アクリル樹脂を緑色、青色および赤色着色層表面に塗布した。続いて、２２０℃のホットプレート上にて約１０分間加熱し、熱硬化させ、図４及び図５に示すような構成を有するカラー固体撮像素子を得た。
【０１２０】
このカラー固体撮像素子では、第１の緑色着色層の段差のある側端部に、青色着色層及び赤色着色層の上端の一部が０．０５μｍの幅で延出して十分に硬化し、密着しているため、その現像工程においても、着色層の剥がれ及び現像液の染み込みによるシミ・ムラは見られなかった。
【０１２１】
得られたカラー固体撮像素子のカラーフィルターの分光特性を図１１に示す。
【０１２２】
図中、曲線６、７、及び８はそれぞれ赤色、緑色、および青色着色層の分光特性を示す。横軸は波長（ｎｍ）、縦軸は波長に対する透過率を示す。
【０１２３】
図示するように、このカラーフィルターは、図１０に示すカラーフィルタの分光特性と比較して赤色着色層の分光特性６、緑色着色層の分光特性７、青色着色層の分光特性８とも、各色における主感度の波長（４５０ｎｍ、５３０ｎｍ、６２０ｎｍ）における透過率は高かった。各分光特性が交差する波長（５００ｎｍ、５８０ｎｍ）における透過率が高く、例えばカラースキャナーや、カラーコピー機に使用するには色分離は図１０に示す結果の方が良好であった。
【０１２４】
この分光特性から、このカラー固体撮像素子のカラーフィルターは、特に光感度が優れるように構成されていることがわかる。かかる分光特性は、携帯電話やデジタルカメラに使用される固体撮像素子としてのエリアセンサーとして好適である。
【０１２５】
このように、本発明によれば、シミ、色むら、剥離を生ずることなく、良好なパターン精度で色分離に優れた分光特性を持つカラーフィルターを備えたカラー固体撮像素子が得られ、またこのカラー固体撮像素子は、複雑な装置等を必要とせず、従来の顔料分散法等を利用して形成し得るので、量産性に優れる。
【０１２６】
また、図８及び図９に示すカラー固体撮像素子は、青色着色層パターン及び赤色着色層パターン露光時に使用するマスクパターンの形状を各々変更すること以外は上記実施例２と同様にして得られる。
【０１２７】
比較例１
緑色着色層を２層構成にしないこと以外は実施例１と同様にし、次のように、緑色レジスト層を塗布、露光、及び現像した。まず、実施例１と同様の緑色顔料を含む緑色レジスト層をスピンコート法により約２．５μｍの厚さで塗布形成した。続いて、８０℃のホットプレート上で１分間プリベークした後、ニコン社製ｉ線ステッパーを使用して、上記第１の実施例と同様のマスクを介し２０００ｍＪ／ｃｍ2の露光量を照射した。次いで、ＴＭＡＨを主成分とする有機アルカリ水溶液の現像液によって１分スプレー現像した後、純水リンス、スピン乾燥させた。
【０１２８】
現像後の緑色着色層のほとんどは、現像により第１の平坦化層から剥離した。レジスト層の厚さが２．５μｍと厚くなると、２０００ｍＪ／ｃｍ2の露光量の照射によっても、硬化が不十分なためと考えられる。
【０１２９】
比較例２
比較例１の露光量を２０００ｍＪ／ｃｍ2以上の通常のステッパ装置の限界まで上げて照射する以外は比較例１と同様にした。現像後の緑色着色層を観察したが、緑色着色層は部分的に形成されているだけで、そのほとんどは剥離していた。２０００ｍＪ／ｃｍ2を超える露光量の照射によっても硬化が不十分な部分が発生するためと考えられる。
【０１３０】
比較例３
比較例１の現像時間を比較例１における１分から３０秒に短縮し、現像後の緑色着色層を観察した。緑色着色層はパターニングできているものの、目視で平坦化層が着色しているのが観察できる程残さが多く、また、緑色着色層のエッジ底部にシミが発生していた。現像時間が短いため、緑色のカラーレジストの除去が十分に行われないためと考えられる。
【図面の簡単な説明】
【０１３１】
【図１】本発明の第１の観点に係るカラー固体撮像素子の一例の構成を模式的に表す正面図
【図２】図１ののＡ−Ａ’断面図
【図３】緑色着色層単層と二層に分けた場合の一層の緑色着色層の分光特性の一例を表すグラフ図
【図４】本発明の第１の観点に係るカラー固体撮像素子の他の一例の構成を模式的に表す正面図
【図５】図４のＢ−Ｂ’断面図
【図６】本発明の第２の観点に係るカラー固体撮像素子の一例の構成を模式的に表す正面図
【図７】図６のＣ−Ｃ’断面図
【図８】本発明の第２の観点に係るカラー固体撮像素子の他の一例の構成を模式的に表す正面図
【図９】図８のＤ−Ｄ’断面図
【図１０】本発明の第１の観点に係るカラー固体撮像素子の一例のカラーフィルターの分光特性を表すグラフ図
【図１１】本発明の第１の観点に係るカラー固体撮像素子の他の一例のカラーフィルターの分光特性を表すグラフ図
【符号の説明】
【０１３２】
１０，２０…カラーフィルター、１１，２１…赤色着色層、１２，２２…緑色フィルター、１３，２３…青色着色層、１４…カラー固体撮像素子、１５，２５…光電変換素子、１６，２６…基板、１７…第１の平坦化層、１８…第２の平坦化層、３０，３１…延出部
【図１】
2006196532.tif 000003
【図２】
2006196532.tif 000004
【図３】
2006196532.tif 000005
【図４】
2006196532.tif 000006
【図５】
2006196532.tif 000007
【図６】
2006196532.tif 000008
【図７】
2006196532.tif 000009
【図８】
2006196532.tif 000010
【図９】
2006196532.tif 000011
【図１０】
2006196532.tif 000012
【図１１】
2006196532.tif 000013